(57)【特許請求の範囲】
【請求項１】
磁性膜をプラズマエッチングするプラズマ処理方法において、
塩素を含有するガス以外のガスである第一のガスを用いて前記磁性膜をプラズマ処理室でプラズマエッチングし、
前記プラズマエッチングされた磁性膜が配置された被処理基板を前記プラズマ処理室から搬出した後、前記プラズマ処理室をプラズマクリーニングし、
前記プラズマクリーニングは、塩素を含有する第二のガスを用いてプラズマクリーニングする第一のプラズマクリーニングと、前記第一のプラズマクリーニング後、水素を含有するガスを用いてプラズマクリーニングする第二のプラズマクリーニングとを有することを特徴とするプラズマ処理方法。
【請求項２】
請求項１に記載のプラズマ処理方法において、
前記プラズマクリーニングは、前記第一のプラズマクリーニング前、酸素ガスを用いてプラズマクリーニングすることを特徴とするプラズマ処理方法。
【請求項３】
請求項１または請求項２に記載のプラズマ処理方法において、
前記第二のガスは、塩素ガス、三塩素ホウ素ガスまたは塩素ガスと三塩化ホウ素ガスの混合ガスであることを特徴とするプラズマ処理方法。
【請求項４】
請求項１ないし請求項３のいずれか一項に記載のプラズマ処理方法において、
前記水素を含有するガスは、メタノールガスであることを特徴とするプラズマ処理方法。
【請求項５】
請求項１ないし請求項４のいずれか一項に記載のプラズマ処理方法において、
前記磁性膜は、少なくとも、鉄元素、コバルト元素、ニッケル元素の一つを含有する膜であることを特徴とするプラズマ処理方法。
【請求項６】
請求項１ないし請求項５のいずれか一項に記載のプラズマ処理方法において、
前記プラズマ処理室は、ファラデーシールドを具備する誘導結合型プラズマ処理装置に備えられ、
前記第二のプラズマクリーニングは、前記第一のプラズマクリーニングにおける前記ファラデーシールドに印加された電圧より低い電圧を前記ファラデーシールドに印加しながらプラズマクリーニングすることを特徴とするプラズマ処理方法。
【請求項７】
塩素を含有するガス以外のガスである第一のガスを用いて磁性膜をプラズマ処理室でプラズマエッチングする第一の工程と、
前記プラズマエッチングされた磁性膜が配置された被処理基板を前記プラズマ処理室から搬出する第二の工程と、
塩素を含有する第二のガスを用いて前記プラズマ処理室をプラズマクリーニングする第三の工程と、
水素を含有するガスを用いて前記プラズマ処理室をプラズマクリーニングする第四の工程とを有し、
前記第一の工程から前記第四の工程までの各工程を順次行うことを特徴とするプラズマ処理方法。
【発明の詳細な説明】
【技術分野】
【０００１】
本発明は、プラズマ処理装置を用いたプラズマ処理方法に係り、特に磁性膜をプラズマエッチングするプラズマ処理方法に関するものである。
【背景技術】
【０００２】
近年の情報量の増加に伴い、電子機器は低消費電力であり、メモリは高速動作であるとともに不揮発であることが望まれている。現在使われているメモリとしては電荷の蓄積を利用したＤＲＡＭ（Dynamic Random Access Memory）とフラッシュメモリ等が挙げられる。ＤＲＡＭはコンピューターのメインメモリとして使用されているが、電源を切ると記憶を失う揮発性メモリである。また、動作中もデータを保持するため一定時間置きに再書き込みが必要であり消費電力が大きい。一方、フラッシュメモリは不揮発性メモリであるが、情報の書き込み時間がμ秒オーダと遅い。これらの欠点なく、低消費電力かつ高速に動作する不揮発性メモリとしてＭＲＡＭ（Magnetic Random Access Memory）の適応が期待されている。
【０００３】
ＭＲＡＭは磁化の向きによる抵抗値の変化を利用したメモリであり、その製造においてはリソグラフィーにより生成したマスクを用い、基板上に形成されたＦｅ、Ｃｏ、Ｎｉ等の元素を含む磁性膜をドライエッチングにより微細加工する技術が必要である。
【０００４】
磁性膜のドライエッチングの方法としては、イオンビームエッチングを用いる方法とプラズマエッチングを用いる方法があるが、特にプラズマエッチングは半導体素子の製造で広く用いられており、大口径基板を均一にプラズマエッチングできることから量産性に優れている。
【０００５】
プラズマエッチングを用いた磁性膜のエッチング法としては、Ｃｌ2ガスをプラズマ化したＣｌ2プラズマによる磁性膜の塩化物の生成を利用する方法と、ＣＯガスとＮＨ3ガスの混合ガスやＣＨ3ＯＨガスといったＣＯを含有するガスをプラズマ化したＣＯ含有プラズマによる磁性膜の金属カルボニルの生成を利用する方法がある。
【０００６】
一方、プラズマクリーニング方法は、特許文献１には、アルミニウム（Ａｌ）と窒化チタン（ＴｉＮ）の積層膜をエッチング処理した後に、三塩化ホウ素（ＢＣｌ3）ガスと塩素（Ｃｌ2）ガスとの混合ガスまたは三塩化ホウ素（ＢＣｌ3）ガスと塩化水素（ＨＣｌ）ガスの混合ガスをクリーニングガスとして用いることにより、チャンバー内の堆積物を減少させ、異物の発生を防止するクリーニング方法が開示されている。
【０００７】
また、特許文献２には、フッ化ジケントンガスを用いて、プラズマ処理室内面に付着した鉄（Ｆｅ）、銅（Ｃｕ）等の金属をプラズマクリーニングにより除去し、その後、酸素（Ｏ2）系プラズマクリーニングによりプラズマ処理室内面に付着した有機物を除去する方法が開示されている。
【先行技術文献】
【特許文献】
【０００８】
【特許文献１】特開２０００−１２５１５号公報
【特許文献２】特開２００２−３５９２３４号公報
【発明の概要】
【発明が解決しようとする課題】
【０００９】
しかしながら、特許文献１に開示されたプラズマクリーニング方法では、クリーニング処理後にエッチング処理室内に塩素が残留するため、引き続き磁性膜をエッチングすると、エッチング処理室内に残留した塩素成分が被エッチング材料である磁性膜に打ち込まれ、磁気特性を劣化させてしまう問題が生じる。また、エッチング処理室内に残留していた塩素が磁性膜を有するウエハに滞留した状態で、エッチング処理後に大気に晒すと、磁性膜を有するウエハ表面では磁性膜を有するウエハに滞留した塩素と大気中の水分が反応して塩酸が生成され、磁性膜を有するウエハ表面が腐食してしまう問題が生じる。
【００１０】
また、特許文献２に開示されたプラズマクリーニング方法では、クリーニングガスにフッ素（Ｆ）を含んでいるため、エッチング処理室内壁の母材であるアルミニウム（Ａｌ）または、エッチング処理室内壁の保護膜であるアルミアルマイトとフッ素（Ｆ）が反応して揮発性が低いフッ化アルミニウムが生成され、これらがエッチング処理室内に堆積し、このフッ化アルミニウムの堆積による異物が発生する問題が生じる。
【００１１】
このため、本発明は、磁性膜をプラズマエッチングし、磁性膜を有するウエハの腐食を抑制するとともに磁性膜がプラズマエッチングされたエッチング処理室内の堆積物を効率的に除去できるプラズマクリーニングを行うプラズマ処理方法を提供することを目的とする。
【課題を解決するための手段】
【００１２】
本発明は、磁性膜をプラズマエッチングするプラズマ処理方法において、塩素を含有するガス以外のガスである第一のガスを用いて前記磁性膜をプラズマ処理室でプラズマエッチングし、前記プラズマエッチングされた磁性膜が配置された被処理基板を前記プラズマ処理室から搬出した後、前記プラズマ処理室をプラズマクリーニングし、前記プラズマクリーニングは、塩素を含有する第二のガスを用いてプラズマクリーニングする第一のプラズマクリーニングと、前記第一のプラズマクリーニング後、水素を含有するガスを用いてプラズマクリーニングする第二のプラズマクリーニングとを有することを特徴とする。
【００１３】
また、本発明は、ファラデーシールドを具備する誘導結合型プラズマエッチング装置を用いて磁性膜を有する被処理基板をエッチング処理室でプラズマエッチングするプラズマ処理方法において、塩素を含有する第一のガス以外のガスを用いて前記磁性膜をプラズマエッチングし、前記磁性膜がプラズマエッチングされた被処理基板を前記エッチング処理室から搬出した後、前記エッチング処理室をプラズマクリーニングし、前記プラズマクリーニングは、塩素を含有する第二のガスを用いてプラズマクリーニングする第一のプラズマクリーニングと、前記第一のプラズマクリーニング後に水素を含有するガスを用いてプラズマクリーニングする第二のプラズマクリーニングとを具備し、前記第二のプラズマクリーニングは、前記第一のプラズマクリーニング時に前記ファラデーシールドに印加した電圧より低い電圧を前記ファラデーシールドに印加しながらプラズマクリーニングすることを特徴とする。
【００１４】
また、本発明は、塩素を含有するガス以外のガスである第一のガスを用いて磁性膜をプラズマ処理室でプラズマエッチングする第一の工程と、前記プラズマエッチングされた磁性膜が配置された被処理基板を前記プラズマ処理室から搬出する第二の工程と、塩素を含有する第二のガスを用いて前記プラズマ処理室をプラズマクリーニングする第三の工程と、水素を含有するガスを用いて前記プラズマ処理室をプラズマクリーニングする第四の工程とを有し、前記第一の工程から前記第四の工程までの各工程を順次行うことを特徴とするプラズマ処理方法である。
【発明の効果】
【００１５】
本発明の上記の構成により、磁性膜をプラズマエッチングすることができ、磁性膜を有するウエハの腐食を抑制するとともに磁性膜がプラズマエッチングされたエッチング処理室内の堆積物を効率的に除去できるプラズマクリーニングを行うことができる。
【図面の簡単な説明】
【００１６】
【図１】本発明に係るプラズマエッチング装置を示す断面図である。
【図２】本発明に使用したウエハ１２の膜の構造を示す図である。
【図３】本発明に係るプラズマ処理フロー図である。
【図４】磁性膜のプラズマエッチング中のエッチング処理室内の状態を示す図である。
【図５】第一のプラズマクリーニング中のエッチング処理室内の状態を示す図である。
【図６】第二のプラズマクリーニング中のエッチング処理室内の状態を示す図である。
【図７】本発明に係るプラズマ処理フロー図である。
【図８】第三のプラズマクリーニング中のエッチング処理室内の状態を示す図である。
【発明を実施するための形態】
【００１７】
本発明は、プラズマエッチング装置を用いて磁性膜を塩素を含有するガス以外を用いてプラズマエッチングし、磁性膜のプラズマエッチングが完了したウエハをエッチング処理室から搬出した後、上記エッチング処理室内をプラズマクリーニングするプラズマ処理方法であり、本発明を構成するプラズマクリーニングは、塩素ガスを用いたプラズマにより磁性膜を含んだ堆積物を除去する工程と、水素を含有するガスを用いたプラズマにより上記エッチング処理室に残留している塩素を除去する工程とを有する。
【００１８】
以下に、本発明の各実施形態について説明する。
【００１９】
［実施例１］
最初に、本発明を適用するプラズマエッチング装置について図１を用いて説明する。  
エッチング処理室は、プラズマ生成部を形成する石英（ＳｉＯ2）もしくはセラミック（Ａｌ2Ｏ3）の非導電性材料からなる放電部２と、被処理基板であるウエハ１２が載置され、高周波バイアス電力が供給される電極６が配置されたプラズマ処理部３とから構成される。また、プラズマ処理部３は、接地されており、電極６は、絶縁材を介してプラズマ処理部３に配置されている。放電部２の外側には、第一の誘導アンテナ１ａと第二の誘導アンテナ１ｂとからなる誘導アンテナ１と、誘導アンテナ１と放電部２との間に配置され、容量結合アンテナであるファラデーシールド９と、整合器４を介してプラズマを生成するための高周波電力を誘導アンテナ１に供給する第一の高周波電源１０とが設けられている。
【００２０】
本プラズマエッチング装置は、ファラデーシールド９に整合器４を介して第一の高周波電源１０より高周波電圧を印加することによって、放電部２への反応生成物の付着抑制ならびに除去が可能である。
【００２１】
エッチング処理室内部には、ガス供給装置５から処理ガスが供給される一方で、排気装置８によって所定の圧力に減圧排気される。
【００２２】
ガス供給装置５によりエッチング処理室内部に処理ガスを供給し、該処理ガスを誘導アンテナ１により発生した誘導磁場の作用によりエッチング処理室内にプラズマ７を生成する。また、プラズマ７中のイオンをウエハ１２に引き込むため、電極６に第二の高周波電源１１により高周波バイアス電圧を印加する。
【００２３】
次に、本発明に使用したウエハ１２の膜の構造を図２に示す。シリコン基板１３上にニッケル鉄（ＮｉＦｅ）である磁性膜１４が成膜されている。また、磁性膜１４の上にマスクとしてタンタル（Ｔａ）膜１５がパターン形成されている。
【００２４】
なお、磁性膜として本実施例では、ニッケル鉄（ＮｉＦｅ）を用いたが、これに限定されるものではなく、鉄（Ｆｅ）、コバルト鉄（ＣｏＦｅ）、ニッケル鉄コバルト（ＮｉＦｅＣｏ）等でも良い。すなわち、少なくとも、鉄（Ｆｅ）、コバルト（Ｃｏ）、ニッケル（Ｎｉ）の１つを含有する材料であれば良い。
【００２５】
また、本実施例では、マスクとして、タンタル（Ｔａ）を用いたが、本発明はタンタル（Ｔａ）に限定されず、タンタル（Ｔａ）以外のハードマスク、レジストマスクまたは、レジストマスクとハードマスクが積層されたマスクでも良い。
【００２６】
次に、本発明のプラズマ処理方法を図３に示すプラズマ処理フローを用いて説明する。
最初に、図２に示すようなウエハ１２を搬送装置（図示せず）によりエッチング処理室内の電極６に載置する（Ｓ１）。
【００２７】
次に、ウエハ１２の磁性膜１４をタンタル（Ｔａ）膜１５をマスクとして、表１のようにＣＯガスのガス流量を６０ｍｌ／min、処理圧力を０.３Ｐａ、プラズマ生成用高周波電力を１２００Ｗ、電極６に供給する高周波バイアス電力を５００Ｗ、ファラデーシールド９に印加する高周波電圧（以下ＦＳＶと称する）を１００Ｖとするプラズマエッチング条件にてプラズマエッチングを行う（Ｓ２）。ここで、本実施例では、磁性膜１４のエッチング用のガスをＣＯガスとしたが、ＣＯガスとＮＨ3ガスとの混合ガス、ＣＯ2ガス、ＣＨ3ＯＨガス、Ｃ2Ｈ5ＯＨガス、Ｃ3Ｈ7ＯＨガス、ＣＨ3ＣＯＣＨ3ガスでも良い。つまり、本発明としては、塩素を含有するガス以外のガスであれば良い。
【００２８】
【表１】
0005783890.tif 000002
【００２９】
次に、磁性膜１４のプラズマエッチングが完了したウエハ１２を搬送装置（図示せず）によりエッチング処理室から搬出し、ダミーウエハをエッチング処理室内の電極６に載置する（Ｓ３）。但し、本発明では、磁性膜１４のプラズマエッチングが完了したウエハ１２をエッチング処理室から搬出することは必須であるが、ダミーウエハをエッチング処理室内に搬入することは、必ずしも必須というわけではない。
【００３０】
次に、表２のようにＣｌ2ガスのガス流量を１００ｍｌ／min、処理圧力を１.０Ｐａ、プラズマ生成用高周波電力を１８００Ｗ、電極６に供給する高周波バイアス電力を１００Ｗ、ＦＳＶを６００Ｖとする第一のプラズマクリーニング条件にてエッチング処理室内に堆積したニッケル、鉄を含む堆積物をプラズマクリーニングする（Ｓ４）。
【００３１】
【表２】
0005783890.tif 000003
【００３２】
第一のプラズマクリーニングにより、エッチング処理室内に堆積したニッケル、鉄、タンタルを含む堆積物を除去できる理由は以下の通りである。
【００３３】
磁性膜１４のプラズマエッチング中は、被エッチング材料である磁性膜１４のニッケル（Ｎｉ）、鉄（Ｆｅ）がＣＯガスの励起活性種と反応することにより、蒸気圧の高い金属カルボニルのＮｉ(ＣＯ)ｘやＦｅ(ＣＯ)ｘが生成される。また、高いイオン入射エネルギーによってニッケル（Ｎｉ）、鉄（Ｆｅ）とマスク材料のタンタル（Ｔａ）も単体で弾き飛ばされる。このため、図４に示すようにセラミック（Ａｌ2Ｏ3）製の放電部２の内壁及び、その周辺には、ニッケル、鉄、タンタルを含む堆積物が付着する。
【００３４】
この付着した堆積物が多くなると、エッチング処理室の内壁から剥がれ落ちて異物となる。また、放電部２の内壁に堆積物が多く付着するとプラズマ状態に変化をもたらし、エッチング速度や均一性、エッチング形状等のエッチング性能に経時的な変化を引き起こしてしまう。そのため、安定したエッチング性能を得るためには、この堆積物を除去する必要がある。
【００３５】
この堆積物を除去するために、塩素ガスを用いたプラズマにより、エッチング処理室内をプラズマクリーニングすると、図５に示すようにエッチング処理室の内壁に付着したニッケル（Ｎｉ）、鉄（Ｆｅ）、タンタル（Ｔａ）を含む堆積物は、塩素（Ｃｌ2）ラジカルと反応して塩化物となり、除去される。
【００３６】
また、上記の堆積物は、被エッチング材料である磁性膜１４から構成されているため、第一のプラズマクリーニングとしては、磁性膜１４のプラズマエッチングに使用した一酸化炭素（ＣＯ）ガスによるプラズマを用いてもエッチング処理室内の堆積物除去は可能である。
【００３７】
しかし、塩素含有ガス以外のガスによる磁性材料のプラズマエッチングの速度は非常に遅いため、短時間での効率的な反応生成物の除去は困難である。例えば、塩素ガスと一酸化炭素ガスでの磁性膜のプラズマエッチング速度を比較すると、表３に示すように一酸化炭素ガスは塩素ガスに比べて磁性膜のプラズマエッチング速度がかなり遅い。この特性は、以下の理由による。鉄またはニッケルの塩化物（ＦｅＣｌｘ、ＮｉＣｌｘ）の蒸気圧は非常に高く揮発し易い。一方、金属カルボニルの蒸気圧は高く揮発し易いが、炭素系のエッチング阻害物が同時に生成されるため、磁性膜のエッチング速度が遅くなる。
【００３８】
このような理由から、本発明の第一のプラズマクリーニングとして、塩素ガスを用いたプラズマを用いることとした。
【００３９】
また、本実施例での第一のプラズマクリーニング用のガスとして、塩素（Ｃｌ2）ガスを用いたが、三塩化ホウ素（ＢＣｌ3）ガス、塩素（Ｃｌ2）ガスと三塩化ホウ素（ＢＣｌ3）ガスとの混合ガスでも本実施例と同様な効果を得ることができる。つまり、第一のプラズマクリーニング用のガスとしては、塩素を含有するガスを用いれば良い。
【００４０】
【表３】
0005783890.tif 000004
【００４１】
次に、第一のプラズマクリーニングが完了した後、次のウエハ１２の磁性膜１４を第一のプラズマクリーング後のエッチング処理室でプラズマエッチングすると、例えば放電部２の材料に含まれるアルミニウム（Ａｌ）と第一のプラズマクリーニング後にエッチング処理室内に残留した塩素が反応して生成されたアルミニウムの塩化物（ＡｌｘＣｌｘ）または、エッチング処理室内に残留した微量の塩素がエッチング処理室の内壁に付着しているため、塩素成分が被エッチング材料である磁性膜に打ち込まれ、ウエハ１２から製造される半導体素子の磁気特性を劣化させてしまう。また、磁性膜１４のプラズマエッチングが完了したウエハ１２上に上記の塩素成分が残留した状態で大気に晒すと、上記ウエハ１２表面に大気中の水分と残留塩素成分が反応して塩酸が生成されて上記ウエハ１２が腐食してしまう。
【００４２】
このため、本発明では、第一のプラズマクリーニング完了後に、第一のプラズマクリーニングによるエッチング処理室内に残留した塩素を除去するために、表４のようにＣＨ3ＯＨガスのガス流量を１００ｍｌ／min、処理圧力を１.０Ｐａ、プラズマ生成用高周波電力を１８００Ｗ、電極６に供給する高周波バイアス電力を１００Ｗ、ＦＳＶを１００Ｖとする第二のプラズマクリーニング条件にてエッチング処理室内をプラズマクリーニングする（Ｓ５）。
【００４３】
【表４】
0005783890.tif 000005
【００４４】
第二のプラズマクリーニングを第一のプラズマクリーニングが実施されたエッチング処理室に実施すると、図６に示すようにメタノール（ＣＨ3ＯＨ）ガスプラズマから発生した水素成分と第一のプラズマクリーニングが実施されたエッチング処理室の内部に残留する塩素とを反応させて揮発し易い塩化水素（ＨＣｌ）を生成させることにより第一のプラズマクリーニングが実施されたエッチング処理室の内部に残留した塩素成分を除去することができる。
【００４５】
また、第二のプラズマクリーニングでのＦＳＶは、第一のプラズマクリーニング時のＦＳＶより低いため、放電部２の内壁だけでなく、より広範囲にプラズマを形成することができる。このため、エッチング処理室内全域に残留した塩素成分の除去が可能となる。
【００４６】
また、本実施例では、第二のプラズマクリーニング用のガスとして、メタノール（ＣＨ3ＯＨ）を使用したが、水素（Ｈ2）、メタン（ＣＨ4）、エタン（Ｃ2Ｈ6）、プロパン（Ｃ3Ｈ8）、ブタン（Ｃ4Ｈ10）、エタノール（Ｃ2Ｈ5ＯＨ）、プロパノール（Ｃ3Ｈ7ＯＨ）、アセトン（ＣＨ3ＣＯＣＨ3）、アンモニア（ＮＨ3）、水（Ｈ2Ｏ）でも同様な効果を得ることができる。言い換えると、第二のプラズマクリーニング用ガスとしては、水素を含有するガスを用いれば良い。
【００４７】
次に、第二のプラズマクリーニング後は、電極６に載置されたダミーウエハを搬送装置（図示せず）によりエッチング処理室から搬出し、次のウエハ１２を搬送装置（図示せず）によりエッチング処理室内の電極６に載置する（Ｓ６）。
【００４８】
次に、電極６に載置されたウエハ１２の磁性膜を表１に示す条件にてプラズマエッチングする（Ｓ２）。
【００４９】
以後、所定枚数のウエハ１２の磁性膜１４のプラズマエッチングが完了するまで、上述したフローを繰り返す。
【００５０】
以上、上述した本実施例により、塩素を含有するガス以外のガスを用いた磁性膜のプラズマエッチングにおいて、磁性膜のプラズマエッチングが行われたウエハから製造される半導体素子の磁気特性を劣化させることなく、磁性膜のプラズマエッチングにより発生した反応生成物に起因したエッチング処理室内壁の堆積物を効率的に除去できるとともに磁性膜のプラズマエッチングが完了したウエハの腐食を防止できる。また、異物の発生を抑制し、プラズマエッチング性能の経時変化を抑制できる。
【００５１】
［実施例２］
実施例１で説明した本発明のプラズマ処理方法では、磁性膜のプラズマエッチング中に炭素系の堆積物が多く発生すると、Ｓ４ステップの第一のプラズマクリーニングの負担が大きくなり、第一のプラズマクリーニングの処理時間が増加してしまう。これは、第一のプラズマクリーニング用のガスとして、塩素を含有するガスを用いているため、炭素系の堆積物の除去速度はあまり速くない。
【００５２】
このため、本実施例では、実施例１と同様の効果を得ることができ、さらに磁性膜のプラズマエッチング後のエッチング処理室内に堆積した炭素系の堆積物が多い場合でも、第一のプラズマクリーニングの処理時間を増加させることなく、炭素系の堆積物を効率的に
除去できるプラズマ処理方法について説明する。
【００５３】
本実施例の本発明は、図７に示す通り、Ｓ３のステップ後に行われる第三のプラズマクリーニングをエッチング処理室に行う（Ｓ７）だけ実施例１とは異なる。また、図７に示すＳ１からＳ６の各ステップは、実施例１でのＳ１からＳ６の各ステップと同様の処理を行うため、本実施例ではＳ１からＳ６の各ステップの説明を省略する。また、本実施例のプラズマ処理において用いるプラズマエッチング装置とウエハ１２は、実施例１と同様であるため、説明を省略する。
【００５４】
本発明のプラズマ処理方法は、Ｓ１からＳ３までの各ステップを実施した後、磁性膜１４のプラズマエッチングの際にエッチング処理室に堆積した炭素系の堆積物を除去するために、表５のようにＯ2ガスのガス流量を１００ｍｌ／min、処理圧力を１.０Ｐａ、プラズマ生成用高周波電力を１８００Ｗ、電極６に供給する高周波バイアス電力を１００Ｗ、ＦＳＶを６００Ｖとする第三のプラズマクリーニング条件にてエッチング処理室内をプラズマクリーニングする（Ｓ７）。
【００５５】
【表５】
0005783890.tif 000006
【００５６】
エッチング処理室に第三のプラズマクリーニングを実施すると、図８に示すように、酸素（Ｏ2）ガスプラズマから発生した酸素ラジカルが炭素系の堆積物と反応し、一酸化炭素（ＣＯ）や二酸化炭素（ＣＯ2）などの揮発しやすい化合物を生成させることによって、炭素系の堆積物を除去することができる。
【００５７】
次に、第三のプラズマクリーニングを実施した後は、Ｓ４からＳ６の各ステップを行う。そして、所定枚数のウエハ１２の磁性膜１４のプラズマエッチングが完了するまで、Ｓ２、Ｓ３、Ｓ７、Ｓ４、Ｓ５、Ｓ６の順番で各ステップを繰り返す。
【００５８】
以上、上述した本実施例により、実施例１と同様の効果を得ることができるだけでなく、さらに磁性膜のプラズマエッチング後のエッチング処理室内に堆積した炭素系の堆積物が多い場合でも、第一のプラズマクリーニングの処理時間を増加させることなく、炭素系の堆積物を効率的に除去できる。
【００５９】
実施例１及び実施例２では、プラズマエッチング装置としては、誘導結合型プラズマエッチング装置の例で説明したが、本発明は、これに限定されるものではなく、マイクロ波プラズマエッチング装置、容量結合型プラズマエッチング装置、ヘリコン型プラズマエッチング装置等でも適用できる。
【符号の説明】
【００６０】
１  誘導アンテナ
１ａ  第一の誘導アンテナ
１ｂ  第二の誘導アンテナ
２  放電部
３  プラズマ処理部
４  整合器
５  ガス供給装置
６  電極
７  プラズマ
８  排気装置
９  ファラデーシールド
１０  第一の高周波電源
１１  第二の高周波電源
１２  ウエハ
１３  シリコン基板
１４  磁性膜
１５  タンタル（Ｔａ）膜
【図１】
0005783890.tif 000007
【図２】
0005783890.tif 000008
【図３】
0005783890.tif 000009
【図４】
0005783890.tif 000010
【図５】
0005783890.tif 000011
【図６】
0005783890.tif 000012
【図７】
0005783890.tif 000013
【図８】
0005783890.tif 000014